(57)【要約】【課題】熱媒体の流路としての内部空間全体に皮膜を形成させ、耐食性の高い伝熱板を簡易に生成する。【解決手段】所定の断面形状をなした蓋溝１２が形成されるとともに、蓋溝１２の底面に凹溝１１が設けられ、少なくとも凹溝１１内面の全部に皮膜が形成された伝熱板本体１と、蓋溝１２と断面形状が同一であり、少なくとも凹溝１１に臨む面の全部に陽極酸化皮膜１５が形成された蓋板２とを備え、蓋溝１２に蓋板２が嵌合され、蓋溝１２及び蓋板２の突き合わせ面に沿って摩擦撹拌接合されることにより、凹溝１１及び蓋板２に囲まれた内部空間４が形成され、内部空間４は、凹溝１１及び蓋板２に形成された陽極酸化皮膜１５により覆われている。【選択図】  図１
2014240706.tif 000002
【特許請求の範囲】
【請求項１】
所定の断面形状をなした蓋溝が形成されるとともに、当該蓋溝の底面に凹溝が設けられ、少なくとも前記凹溝内面の全部に皮膜が形成された伝熱板本体と、
前記蓋溝と断面形状が同一であり、少なくとも前記凹溝に臨む面の全部に皮膜が形成された蓋板と
を備え、
前記蓋溝に前記蓋板が嵌合され、当該蓋溝及び当該蓋板の突き合わせ面に沿って摩擦撹拌接合されることにより、前記凹溝及び前記蓋板に囲まれた内部空間が形成され、前記内部空間は、前記凹溝及び前記蓋板に形成された前記被膜により覆われている
ことを特徴とする伝熱板。
【請求項２】
前記摩擦撹拌接合により、前記蓋溝及び前記蓋板の突き合わせ面に形成された撹拌接合部の内部に、前記伝熱板本体又は前記蓋板の材質と、前記被膜の材質とが混ざり合った混合部が形成されていることを特徴とする請求項１に記載の伝熱板。
【請求項３】
前記混合部として、前記伝熱板本体及び前記蓋板の表面付近に、前記表面に沿って形成された水平方向混合部を有することを特徴とする請求項２に記載の伝熱板。
【請求項４】
前記混合部として、前記伝熱板本体及び前記蓋板の表面付近から、前記撹拌接合部の深さ方向にわたって形成された垂直方向混合部を有することを特徴とする請求項２に記載の伝熱板。
【請求項５】
前記伝熱板本体及び前記蓋板の表面において、前記撹拌接合部に対応した箇所に形成された凹部である押込凹部を有することを特徴とする請求項２乃至４のいずれかに記載の伝熱板。
【請求項６】
所定の断面形状をなした蓋溝が形成されるとともに、当該蓋溝の底面に凹溝が設けられた伝熱板本体と、
前記蓋溝と断面形状が同一である蓋板と
を備えた伝熱板の製造方法であって、
前記伝熱板本体の少なくとも前記凹溝内面の全部に皮膜を形成するとともに、前記蓋板の少なくとも前記凹溝に臨む面の全部に皮膜を形成する被膜形成処理と、
前記蓋溝に前記蓋板を嵌合し、当該蓋溝及び当該蓋板の突き合わせ面に沿って摩擦撹拌接合する接合処理と
を有することを特徴とする伝熱板の製造方法。
【請求項７】
前記接合処理では、前記蓋溝及び前記蓋板の突き合わせ面に形成された撹拌接合部の内部に、前記伝熱板本体又は前記蓋板の材質と、前記被膜の材質とが混ざり合った混合部を形成することを特徴とする請求項６に記載の伝熱板の製造方法。
【請求項８】
前記混合部として、前記伝熱板本体及び前記蓋板の表面付近に、前記表面に沿って水平方向混合部を形成することを特徴とする請求項７に記載の伝熱板の製造方法。
【請求項９】
前記混合部として、前記伝熱板本体及び前記蓋板の表面付近から、前記撹拌接合部の深さ方向にわたって垂直方向混合部を形成することを特徴とする請求項７に記載の伝熱板の製造方法。
【請求項１０】
前記接合処理では、前記伝熱板本体及び前記蓋板の表面における前記撹拌接合部に対応した箇所に、凹部である押込凹部を形成することを特徴とする請求項７乃至９のいずれかに記載の伝熱板の製造方法。
【請求項１１】
前記接合処理では、
前記伝熱板本体及び前記蓋板の表面における前記撹拌接合部に対応した箇所を、押圧しつつ切削することによって、押込凹部を形成し、
前記押込凹部を形成する際には、前記押圧する力を調節することにより、前記水平方向混合部の形成量を調節する
ことを特徴とする請求項８に記載の伝熱板の製造方法。
【請求項１２】
前記接合処理における前記摩擦撹拌接合では、基台と、当該基台の回転軸上に突出されたプローブとを有する摩擦撹拌用治具を用い、前記押込凹部の深さは、前記プローブの突出長の５％〜３０％であることを特徴とする請求項１１に記載の伝熱板の製造方法。
【発明の詳細な説明】
【技術分野】
【０００１】
本発明は、プレート状の金属板に内部空間が形成された伝熱板及びその製造方法に関する。
【背景技術】
【０００２】
熱交換、加熱、あるいは冷却すべき対象物に接触、または近接して配置される伝熱板は、例えば、伝熱板本体に凹溝を設けるとともに、その凹溝を上部から蓋板で覆い、凹溝周辺の伝熱板本体と蓋溝とを接合させることで、凹溝と前記蓋板との空間を熱媒体の流路としている。そして、例えば、対象物から熱を逃がす場合は、当該空間に熱媒体を流し、対象物から伝熱板本体、空間内を流れる媒体へと熱を伝達させることで対象物の熱を逃がしている。
【０００３】
このような伝熱板の各部材は、ＴＩＧ溶接、ＭＩＧ溶接等のアーク溶接法や、電子ビーム溶接法などのレーザー溶接法等によって接合される（例えば、特許文献１）。特許文献１に開示された技術では、タングステン電極を使って母材との間にアークを発生させ、その熱で母材を溶かして接合するＴＩＧ溶接に関する技術である。
【０００４】
ところで、伝熱板の各部材は、熱伝達性が高い、例えばアルミニウムまたはその合金等で形成されるため、腐食が発生し易いという問題がある。ここで、金属部材の腐食を防止するために、金属部材の表面に陽極酸化皮膜を形成させるアルマイト処理という技術がある。
【先行技術文献】
【特許文献】
【０００５】
【特許文献１】特開２００１−３１４９６６号公報
【発明の概要】
【発明が解決しようとする課題】
【０００６】
しかしながら、陽極酸化皮膜が形成された伝熱板に対して、特許文献１に開示された技術で被接合材同士を溶融溶接すると、溶接部分に不純物が混入されてしまい、当該溶接部分の接合強度及び耐食性が低くなるという問題がある。
【０００７】
一方、溶接工法にて接合後した後、アルマイト処理を行う場合には、伝熱板の内部空間に処理液を浸透させることができないため、流路表面の隅々まで陽極酸化皮膜を形成させることがでず、その結果、内部空間が腐食してしまうという問題がある。
【０００８】
本発明は、このような従来の上記問題点に鑑みてなされたもので、熱媒体の流路としての内部空間全体に皮膜を形成させて高い耐食性を有するとともに、十分な接合強度を有する伝熱板、及びその製造方法を提供することを目的としている。
【課題を解決するための手段】
【０００９】
上記課題を解決するために、本発明は、所定の断面形状をなした蓋溝が形成されるとともに、当該蓋溝の底面に凹溝が設けられ、少なくとも凹溝内面の全部に皮膜が形成された伝熱板本体と、蓋溝と断面形状が同一であり、少なくとも凹溝に臨む面の全部に皮膜が形成された蓋板とを備え、蓋溝に蓋板が嵌合され、当該蓋溝及び当該蓋板の突き合わせ面に沿って摩擦撹拌接合されることにより、凹溝及び蓋板に囲まれた内部空間が形成され、内部空間は、凹溝及び蓋板に形成された被膜により覆われていることを特徴とする。
【００１０】
また、他の発明は、所定の断面形状をなした蓋溝が形成されるとともに、当該蓋溝の底面に凹溝が設けられた伝熱板本体と、蓋溝と断面形状が同一である蓋板とを備えた伝熱板の製造方法であって、
（１）伝熱板本体の少なくとも凹溝内面の全部に皮膜を形成するとともに、蓋板の少なくとも凹溝に臨む面の全部に皮膜を形成する被膜形成処理と
（２）蓋溝に蓋板を嵌合し、当該蓋溝及び当該蓋板の突き合わせ面に沿って摩擦撹拌接合する接合処理と
を有することを特徴とする。
【００１１】
これらのような本発明によれば、伝熱板本体には少なくとも凹溝内面の全部に皮膜が形成され、蓋板には少なくとも凹溝に臨む面の全部に皮膜が形成されているので、伝熱板の蓋溝に蓋板を嵌合させて接合し、熱媒体の流路としての内部空間を形成させると、内部空間は、凹溝及び蓋板に形成された被膜により覆われることとなる。そのため、耐食性の高い内部空間を備える伝熱板を簡易に生成することができる。また、皮膜が形成された伝熱板本体と蓋板とを摩擦撹拌によって接合するため、接合部分に異物が混入することを防止することができる。
【００１２】
上記発明において、摩擦撹拌接合により、蓋溝及び蓋板の突き合わせ面に形成された撹拌接合部の内部に、伝熱板本体又は蓋板の材質と、被膜の材質とが混ざり合った混合部が形成されていることが好ましい。ここで、混合部としては、例えば、伝熱板本体及び蓋板の表面付近に、表面に沿って形成された水平方向混合部や、伝熱板本体及び蓋板の表面付近から、撹拌接合部の深さ方向にわたって形成された垂直方向混合部のほか、水平方向混合部と垂直方向混合部とが連結された形状のものも含まれる。
【００１３】
この場合には、撹拌接合部の内部に、伝熱板本体又は蓋板の材質と、被膜の材質とが撹拌されて混ざり合った混合部が形成されるため、被膜の影響を伝熱板本体の素材中に分散させることができ、耐食性を高めつつ、被膜処理によって接合強度が低下するのを抑制することができる。
【００１４】
上記発明において、伝熱板本体及び蓋板の表面において、撹拌接合部に対応した箇所に形成された凹部である押込凹部を有することが好ましい。この場合には、伝熱板本体及び蓋板の表面に窪んだ押込凹部を形成することによって、伝熱板本体及び蓋板の表面に形成される被膜の材質を含んだ素材を削除することができるため、より伝熱板の接合強度の低下を抑制することができる。
【発明の効果】
【００１５】
以上述べたように、この発明によれば、予め被膜で被覆した各部材を摩擦撹拌接合により接合することで、熱媒体の流路としての内部空間全体の隅々にわたって皮膜を形成させることができ、内部空間部分であっても高い耐食性を得られるとともに、各部材を接合する際に異物が混入することを回避し、十分な接合強度を得ることができる。
【図面の簡単な説明】
【００１６】
【図１】（ａ）は、実施形態に係る伝熱板と摩擦撹拌用治具とを示す斜視図であり、同図（ｂ）は、同図（ａ）のＡ−Ａ’断面図である。
【図２】（ａ）は、実施形態に係る蓋板を示す斜視図であり、同図（ｂ）は、実施形態に係る伝熱板本体を示す斜視図である。
【図３】実施形態に係る伝熱板本体を示す模式断面図である。
【図４】実施形態に係る蓋板及び伝熱板本体に形成された陽極酸化皮膜を示す模式断面図である。
【図５】（ａ）は、実施形態に係る摩擦撹拌用治具を示す側面図であり、同図（ｂ）は、プローブ溝の大きさと、蓋溝の側面から凹溝の側面までの間隔との関係を示す側面図である。
【図６】実施形態に係る伝熱板が製造される過程の各状態を示す要部断面図である。
【図７】（ａ）は、本実施形態に係る摩擦撹拌用装置が蓋溝及び蓋板に埋入された状態を示す要部側面図であり、同図（ｂ）は、摩擦撹拌接合により形成された接合部の状態を示す断面図である。
【図８】（ａ）は、本実施形態に係る摩擦撹拌用装置５が蓋溝１２及び蓋板２に埋入された状態を示す要部側面図であり、同図（ｂ）は、摩擦撹拌接合により形成された接合部の状態を示す断面図である。
【図９】変形例に係る摩擦撹拌用装置が蓋溝及び蓋板に埋入された状態を示す要部側面図である。
【発明を実施するための形態】
【００１７】
以下に添付図面を参照して、本発明に係る伝熱板、及びその製造方法の実施形態を詳細に説明する。図１（ａ）は、本実施形態に係る伝熱板と摩擦撹拌用治具とを示す斜視図であり、同図（ｂ）は、同図（ａ）のＡ−Ａ’断面図である。図２（ａ）は、本実施形態に係る蓋板を示す斜視図であり、同図（ｂ）は、実施形態に係る伝熱板本体を示す斜視図である。また、図３は、本実施形態に係る伝熱板本体を示す模式断面図であり、図４は、本実施形態に係る蓋板及び伝熱板本体に形成された陽極酸化皮膜を示す模式断面図である。
【００１８】
（伝熱板の全体構成）
図１（ａ）及び（ｂ）に示すように、プレート状の伝熱板１０は、伝熱板本体１に蓋板２を嵌合させた状態で、摩擦撹拌用装置５を伝熱板１０の表面に沿って所定の回転数および移動速度で相対的に移動させることで、伝熱板１０の素材を流動させて形成された撹拌接合部３と、伝熱板１０の内部において、略Ｕ字状の内部空間４とを形成させるものである。
【００１９】
伝熱板本体１は、胴、アルミニウムや、これらの合金等、熱伝達性の高い金属材料から形成されている。この伝熱板１０は、摩擦撹拌の摩擦熱によって軟化され、材料が塑性流動することができる部材であれば特に制限されない。この伝熱板本体１は、図２（ｂ）に示すように、一方の面に開口する、長手方向に略Ｕ字状の蓋溝１２が形成されており、この蓋溝１２部分に蓋板２が嵌合されるようになっている。この蓋溝１２は、図３に示すように、両側面１２ａ，１２ａと底面１２ｂとによって形成され、断面形状が略矩形をなしている。また、この蓋溝１２の底面２ｂの略中央には、凹溝１１が設けられている。具体的に、凹溝１１は、所定の深さを有する両側面１１ａ，１１ａ及び底面１１ｂによって形成され、断面形状が略矩形をなしている。
【００２０】
蓋板２は、伝熱板本体１と同様、胴、アルミニウムや、これらの合金等、熱伝達性の高い金属材料から形成されている。この蓋板２は、蓋溝１２と同一形状である略Ｕ字状をなし、また、断面形状についても蓋溝１２と同一に形成されている。この蓋板２は、図１（ｂ）に示すように、蓋板２の両側面２ａ，２ａと、蓋溝１２の両側面１２ａ，１２ａとが突き合わされ、また、蓋板２の底面２ｂと、蓋溝１２の底面１２ｂとが突き合わされて、蓋溝１２に嵌合される。
【００２１】
そして、伝熱板本体１の蓋溝１２の両側面１２ａ，１２ａと、蓋溝１２に嵌合した蓋板２の両側面２ａ，２ａとの突き合わせ面に沿って、摩擦攪拌接合による撹拌接合部３が個別に形成されている。係る撹拌接合部３は、伝熱板本体１および蓋板２の金属材料を、後述する摩擦撹拌用装置５を用いて摩擦熱により固相状態で流動化しつつ攪拌して一体化させたものである。このように、凹溝１１が蓋板２で覆われた状態で摩擦撹拌用装置５によって、突き合わせ面に沿って摩擦撹拌接合されることにより、凹溝１１及び蓋板２に囲まれた部分が熱媒体の流路としての内部空間４として形成される。
【００２２】
また、伝熱板本体１と蓋板２とは、図４に示すように、全面に陽極酸化皮膜１５が形成されており、内部空間４についても、凹溝１１及び蓋板２に形成された陽極酸化皮膜１５により覆われている。この陽極酸化皮膜１５は、アルマイト処理によって形成される。なお、本実施形態においては、伝熱板本体１及び蓋板２の全面に陽極酸化皮膜１５を形成させたが、本発明はこれに限定するものではなく、伝熱板本体１では、少なくとも凹溝１１内面の全部に陽極酸化皮膜１５が形成され、蓋板２では、少なくとも凹溝１１に臨む面の全部に陽極酸化皮膜１５が形成されていればよいものとする。
【００２３】
摩擦撹拌用装置５は、耐熱、耐摩耗性が高い部材で形成され、図２に示すように、円柱状の基台５１と、基台５１の回転軸ＣＬと同軸上に突出されたプローブ５２とを備えている。本実施形態では、プローブ５２の径は、基台５１の径より小さく、大径の基台５１の先端に小径のプローブ５２を同軸ＣＬ上に設けた段付き形状となっており、基台５１のプローブ側は、伝熱板１０の表面を押えるショルダー部５１ａとなっている。
【００２４】
プローブ５２は、全体が伝熱板１０に埋入した状態で、先端が伝熱板１０の底を突き抜けないような長さに設定され、先端側の径と基台側の径とが等しく略円柱状となっている。
【００２５】
そして、このプローブ５２には、外周面において螺旋状のねじ溝５２ａが設けられている。本実施形態において、このねじ溝５２ａの螺旋は、図２に示すように、側面から見た状態で、ねじ溝５２ａが右上から左下に向かうような右巻き（右ねじ）に形成されている。
【００２６】
本実施形態では、図５（ａ）及び（ｂ）に示すように、蓋溝１２を形成する側面１２ａと凹溝１１を形成する側面１１ａとの間隔ｄ１は、プローブ５２のねじ溝５２ａを形成する一対の凸部５２ｂ．５２ｂの間隔ｄ２の１．１倍乃至３倍の範囲になるように設定されている。なお、摩擦撹拌用装置５には、図示していないが、基台５１及びプローブ５２を駆動させる駆動手段を備えている。この駆動手段は、基台５１及びプローブ５２を昇降移動させたり、基台５１及びプローブ５２を回転させつつ、伝熱板１０の面上に沿って平行移動させたりするようなっている。
【００２７】
そして、この摩擦撹拌用装置５によって、蓋溝１２及び蓋板２の突き合わせ面を摩擦撹拌接合することにより、この突き合わせ面に形成された撹拌接合部３の内部に、伝熱板本体１又は蓋板２の材質と、陽極酸化皮膜１５の材質とが混ざり合った混合部３０（３０ａ又は３０ｂ）を形成させる。図７（ａ）は、本実施形態に係る摩擦撹拌用装置５が蓋溝１２及び蓋板２に埋入された状態を示す要部側面図であり、同図（ｂ）は、摩擦撹拌接合により形成された撹拌接合部３の状態を示す断面図である。図８（ａ）は、本実施形態に係る摩擦撹拌用装置５が蓋溝１２及び蓋板２に埋入された状態を示す要部側面図であり、同図（ｂ）は、摩擦撹拌接合により形成された撹拌接合部３の状態を示す断面図である。
【００２８】
本実施形態において、撹拌接合部３の内部に形成される混合部３０は、伝熱板本体１及び蓋板２に対するショルダー部５１ａの押込量によって、異なる形状に形成される。本実施形態では、プローブ５２の長さに対するショルダー部５１ａの押込量の割合で示すものとする。この押込量の割合Ｒ（％）は、プローブ５２の長さをＤとし、伝熱板本体１及び蓋板２内部に押し込まれたショルダー部５１ａの深さ（陽極酸化皮膜１５の厚みを含むものとする）をΔｄとすると、
Ｒ（％）＝Δｄ／Ｄ×１００
で表される。
【００２９】
この際、押込量の割合Ｒが０％以上〜５％未満の範囲内となるように、ショルダー部５１ａを伝熱板本体１及び蓋板２に浅く押し込んで摩擦撹拌接合させると、図７（ｂ）に示すような混合部３０ａが形成される。この混合部３０ａは、伝熱板本体１及び蓋板２の表面付近に、表面に沿って形成された水平方向混合部３１と、伝熱板本体１及び蓋板２の表面付近から、撹拌接合部３の深さ方向にわたって形成された垂直方向混合部３２とが連続して形成されたものである。
【００３０】
詳述すると、図７（ｂ）に示す混合部３０ａは、蓋溝１２の側面と、蓋板２の側面とが付き合わされた接合面ＣＳの全長にわたって形成され、接合面ＣＳに垂直な断面の何れにおいてもほぼ同じ形状で現れる。そして、混合部３０ａは、本実施形態では、水平方向混合部３２が、蓋板２側から伝熱板本体１側に延びるように形成され、この水平方向混合部３２に連続するように、伝熱板本体１側に垂直方向混合部３２が形成されている。垂直方向混合部３２は、水平方向混合部３２と繋がった部分では、接合面ＣＳから一定の距離だけ離れた箇所に位置し、深さ方向へ行くに従い、接合面ＣＳに接近して行き、撹拌接合部３の下端では、接合面ＣＳに収束する様な形状となっている。
【００３１】
そして、本実施形態では、押込凹部を形成する際に、ショルダー部５１ａの押圧する力を調節し、その押込量を増減させることにより、水平方向混合部３１の形成量を調節する。なお、押込量の割合Ｒは、伝熱板本体１及び蓋板２の厚さや材質、内部空間４の大きさに応じて種々変更可能である。また、押込量は、伝熱板本体１や蓋板２の凹凸に追従させて加減することが好ましく、その押込量は、ショルダー部５１ａの回転速度や、回転トルク、水平移動速度を変化させることによって調整することができる。
【００３２】
すなわち、図８（ａ）に示すように、押込量の割合Ｒが５％以上〜３０％未満の範囲内となるように、ショルダー部５１ａを伝熱板本体１及び蓋板２に押し込むことで、押込凹部３ａの形成量を加減する。例えば、押込量の割合Ｒを３０％に近づけるように、ショルダー部５１ａを深く押し込んで摩擦撹拌接合させることにより、水平方向混合部３１の形成量を０％に近づけることができ、図８（ｂ）に示すような混合部３０ｂを形成する。この混合部３０ｂは、伝熱板本体１及び蓋板２の表面付近から、撹拌接合部３の深さ方向にわたって形成された垂直方向混合部３２のみで形成されている。
【００３３】
この場合には、伝熱板本体１及び蓋板２の表面において、撹拌接合部３に対応した箇所、すなわち、ショルダー部５１ａが押し込まれた部分に凹状の押込凹部３ａが形成されることとなる。また、押込凹部３ａの両端には、押込凹部３ａが形成されることによって、押込凹部３ａ部分の素材が外部に押し出されてバリ３３が形成される。このバリ３３には、水平方向混合部３１の材質が含まれる。なお、上述した押込凹部３ａやバリ３３は、被膜１５とともに切削や研磨することで伝熱板の表面を平坦化することで無くすることができる。
【００３４】
（伝熱板の製造方法）
次いで、上述した伝熱板１０の製造方法について説明する。図６は、本実施形態に係る伝熱板１０が形成される状態を示す要部断面図である。
【００３５】
先ず、伝熱板本体１と蓋板２との外面に、それぞれ、陽極酸化皮膜１５を形成させる陽極酸化形成処理を行う。この際、伝熱板本体１の少なくとも凹溝１１内面の全部に皮膜を形成するとともに、蓋板２の少なくとも凹溝１１に臨む面の全部に皮膜を形成する。
【００３６】
この陽極酸化皮膜形成処理としては、アルマイト処理装置を用いて処理される。アルマイト処理装置としては、例えば、内部に希硫酸からなる電解液が収容されたＦＲＰ製の処理槽を用いる。このアルマイト処理装置には、アルミニウム板からなる陰極が電解液に浸漬されている。そして、伝熱板本体１又は蓋板２を、処理槽内部の陽極兼用のサポート部材によって支持した状態で、電解液内に浸し、電解液に電流を流すと、陽極に支持された伝熱板本体１又は蓋板２が電気分解を受け、それによる酸化の結果として伝熱板本体１又は蓋板２の表面に薄い陽極酸化皮膜（アルマイト皮膜）が生成される。アルマイト皮膜は、バリヤー層と無数の微細な細孔とからなる多孔質の皮膜である。
【００３７】
次いで、図６（ａ）に示すように、蓋溝１２に蓋板２を嵌合を行う。具体的には、蓋板２の両側面２ａ，２ａと、蓋溝１２の両側面１２ａ，１２ａとを突き合わし、また、蓋板２の底面２ｂと、蓋溝１２の底面１２ｂとを突き合わす。
【００３８】
その後、伝熱板１０を適宜のクランプ手段により固定し、摩擦撹拌用装置５を伝熱板１０の所定の端部に位置決めする。そして、駆動手段によって、プローブ５２を駆動させて接合処理を行う。具体的には、図６（ｂ）に示すように、プローブ５２を回転させながら、伝熱板１０に埋入させて、蓋溝１２と蓋板２との突き合わせ面に沿って伝熱板１０の面上を移動させて、摩擦撹拌接合する。
【００３９】
本実実施形態において、摩擦撹拌用装置５を伝熱板１０に埋入させる際、ショルダー部５１ａの一部を塑性流動した伝熱板１０の内部に押し込むように設定する。本実施形態では、ショルダー部５１ａの伝熱板１０に対する押込量を、プローブ５２の長さＤに対して５％以上から３０％未満の割合Ｒとなるように設定する。なお、この際、本実施形態において、プローブ５２は、突き合わせ面を２度走行させて摩擦撹拌を行ったり、摩擦撹拌用装置５の回転速度を従来より２０％早くしてもよい。
【００４０】
このプローブ５２の回転により、プローブ５２と伝熱板１０との摩擦熱で伝熱板１０が軟化して塑性流動が生じ、伝熱板本体１と蓋板２とが接合された撹拌接合部３が形成される。この際、撹拌接合部３の内部に垂直方向混合部３２が形成されるとともに、伝熱板本体１及び蓋板２の表面における撹拌接合部３の上部には押込凹部３ａが形成される。また、押込凹部３ａの両端には、バリ３３が形成される。すべての突き合わせ面に摩擦撹拌接合処理がされると、図６（ｃ）に示すように、凹溝１１に熱媒体の流路としての内部空間４が形成される。その後、バリ３３を削除するとともに、押込凹部３ａの表面に合わせるように、伝熱板１０の表面は平坦処理される。
【００４１】
なお、上述した実施形態では、押込量の割合Ｒを５％以上から３０％未満としたが、押込量の割合Ｒを０％以上から５％未満と設定してもよい。この場合には、撹拌接合部３内部には、水平方向混合部３１と垂直方向混合部３２とが連続した混合部３０ａが形成されることとなる。
【００４２】
（作用・効果）
このような本実施形態によれば、陽極酸化皮膜１５が形成された伝熱板本体１と蓋板２とを摩擦撹拌によって接合するため、熱媒体の流路としての内部空間４全体に陽極酸化皮膜１５を形成させることができるとともに、伝熱板本体１と蓋溝１２との接合を摩擦撹拌接合するため、接合部分に異物が混入することを防止できるため、耐食性の高い伝熱板１０を簡易に生成することができる。
【００４３】
また、本実施形態では、蓋溝１２を形成する側面１２ａと凹溝１１を形成する側面１１ａとの間隔は、プローブ５２のねじ溝５２ａを形成する一対の凸部５２ｂ，５２ｂの間隔の１．１倍乃至３倍の範囲とし、摩擦撹拌接合される範囲に対して、素材を摩擦撹拌する凸部５２ｂ，５２ｂの割合を大きくし、撹拌力を増大させたので、伝熱板本体１と蓋板２との接合強度を増大させることができる。
【００４４】
また、本実施形態では、摩擦撹拌接合により、蓋溝１２及び蓋板２の突き合わせ面に形成された撹拌接合部３の内部に、伝熱板本体１又は蓋板２の材質と、被膜の材質とが混ざり合った混合部３０ａ，３０ｂを形成させるため、撹拌接合部３の外部は、伝熱板本体１又は蓋板２の材質のみで形成させることができ、接合強度及び耐食性を高めることができる。
【００４５】
特に、本実施形態では、摩擦撹拌接合を行う際、プローブ５２の長さＤに対するショルダー部５１ａの押込量の割合Ｒを調整することにより、異なる形状の混合部３０を形成させている。具体的には、押込量の割合Ｒを０％以上から５％未満に設定して、図７（ｂ）に示すように、垂直方向混合部３２と水平方向混合部３１とが連続してなる混合部３０ａを形成させている。一方、押込量の割合Ｒを５％以上から３０％未満と設定して、図８（ｂ）に示すように、垂直方向混合部３２のみからなる混合部３０ｂを形成させている。
【００４６】
このように押込量の割合Ｒを調整することで、所定の形状を有する混合部３０を形成させることができるため、伝熱板本体１及び蓋板２の厚さや材質、内部空間４の大きさに対応して適切な接合強度及び耐食性を有する伝熱板１０を製造することができる。  
例えば、伝熱板本体１及び蓋板２の厚みを有する場合には、押込量の割合Ｒを３０％近くに設定することで、水平方向混合部３１の材質をバリ３３として削除することができるため、撹拌接合部３内における混合部３０の含量を少なくすることができ、接合強度及び耐食性をより高めることができる。
【００４７】
一方、伝熱板本体１及び蓋板２の厚みが薄い場合には、押込量の割合Ｒを０％以上から５％未満に設定することで、伝熱板本体１及び蓋板２にかかる圧力を軽減させて、撹拌接合部３が内部空間４に流れ込んだり、伝熱板本体１及び蓋板２を突き抜けたりすることを防止することができる。
【００４８】
（変形例）
上述した実施形態においては、摩擦撹拌用装置５を伝熱板本体１及び蓋板２の表面に対して垂直方向に埋入させた状態で摩擦撹拌を行ったが、本発明は、これに限定するものはなく、例えば、図９に示すように、摩擦撹拌用装置５を伝熱板本体１及び蓋板２の表面に対して所定角度傾かせた状態で摩擦撹拌を行ってもよい。この場合、摩擦撹拌用装置５は、一方のショルダー部５１ａが伝熱板本体１及び蓋板２の内部に埋入され、他方のショルダー部５１ａが伝熱板本体１及び蓋板２と接しないように配置される。
【００４９】
この状態で、摩擦撹拌用装置５を突き合わせ面に沿って浮いたショルダー部５１ａを先頭として移動させると（図中のＰ１方向）、摩擦撹拌用装置５は、伝熱板本体１及び蓋板２の表面に対して所定角度傾いた状態となっているので、伝熱板本体１及び蓋板２に対して圧力をかけすぎず、深さの浅い撹拌接合部３を形成させることができるため、厚みの薄い伝熱板本体１又は蓋板２に対しても適切に耐食性の高い内部空間を備える伝熱板を形成させることができる。
【００５０】
なお、このような場合であっても、伝熱板本体１及び蓋板２の内部に埋入された一方のショルダー部５１ａによって、撹拌接合部３の内部に混合部を形成させることができる。
【符号の説明】
【００５１】
１…伝熱板本体
２…蓋板
３…撹拌接合部
３ａ…押込凹部
４…内部空間
５…摩擦撹拌用装置
１０…伝熱板
１１…凹溝
１２…蓋溝
１５…陽極酸化皮膜
３０（３０ａ，３０ｂ）…混合部
３１…水平方向混合部
３２…垂直方向混合部
３３…バリ
５１…基台
５１ａ…ショルダー部
５２…プローブ
【図１】
2014240706.tif 000003
【図２】
2014240706.tif 000004
【図３】
2014240706.tif 000005
【図４】
2014240706.tif 000006
【図５】
2014240706.tif 000007
【図６】
2014240706.tif 000008
【図７】
2014240706.tif 000009
【図８】
2014240706.tif 000010
【図９】
2014240706.tif 000011